"テレフタル酸及び/又はその誘導体と、グリコール変性物との脱水縮合により得られた樹脂からなる棒状品を加熱しながら、3~10倍に延伸加工して巻き取り、得られた巻き取り品を再度加熱して直線に伸ばした後、切断して得られる透明な線材。前記得られた巻き取り品を、間隔のある2本のポールに巻きつけて、加熱乾燥した後、直線部分を切り取って得られる請求項1に記載の透明な線材。直径が0.5~5mmである請求項1又は2に記載の透明な線材。グリコール変性物が、エチレングリコール及び/又はその誘導体と、シクロヘキサン及び/又はその誘導体との混合物である請求項1~3のいずれか1項に記載の透明な線材。請求項1~4のいずれか1項に記載の透明な線材からなる販促用具。アイキャッチャー、又はミニのぼりである請求項5記載の販促用具。本発明の目的とするところは、アイキャッチャーなどの販促用具の支柱に適応可能な、透明な樹脂の線材を提供できるようにすることにある。すなわち、本発明は、以下の発明を包含する。1テレフタル酸及び/又はその誘導体と、グリコール変性物との脱水縮合により得られた樹脂からなる棒状品を加熱しながら、3~10倍に延伸加工して巻き取り、得られた巻き取り品を再度加熱して直線に伸ばした後、切断して得られる透明な線材。2前記得られた巻き取り品を、間隔のある2本のポールに巻きつけて、加熱乾燥した後、直線部分を切り取って得られる前記1に記載の透明な線材。3直径が0.5~5mmである前記1又は2に記載の透明な線材。4グリコール変性物が、エチレングリコール及び/又はその誘導体と、シクロヘキサン及び/又はその誘導体との混合物である前記1~3のいずれかに記載の透明な線材。5前記1~4のいずれかに記載の透明な線材からなる販促用具。6アイキャッチャー、又はミニのぼりである前記5記載の販促用具。上述した課題を解決するために、本発明に係る樹脂の透明な線材は、テレフタル酸及び/又はその誘導体と、グリコール変性物との脱水縮合により得られた樹脂からなる棒状品を加熱しながら3~10倍に延伸加工して巻き取り、得られた巻き取り品を再度加熱して直線に伸ばした後、切断して得られることを特徴とするものである。また、延伸加工して巻き取られた巻き取り品は、間隔のある2本のポールに巻きつけて、加熱乾燥した後、直線部分を切り取ることが望ましい。また、上述の方法で得られる透明な線材は、該直径を0.5~5mmとするものである。0.5mm未満の場合は、十分な剛性を得ることができず、また、5mm以上の場合は、アイキャッチャーやミニのぼりとして使用するためには、太すぎるためである。本発明に使用する棒状品は、グリコール変性物が、エチレングリコール及び/又はその誘導体と、シクロヘキサン及び/又はその誘導体との混合物を、脱水縮合により得られた樹脂からなるものが好ましい。テレフタル酸及び/又はその誘導体は、具体的にはテレフタル酸、テレフタル酸ジメチル等が挙げられる。エチレングリコール及び/又はその誘導体は、具体的には、エチレングリコール等が挙げられる。また、シクロヘキサン及び/又はその誘導体は、具体的には、シクロヘキサン、1,4-シクロヘキサンジメタノール等が挙げられる。そして、得られた透明な線材を、商品の説明が表記されるカード表示部を支持する支柱に用いることにより、アイキャッチャーや、ミニのぼり等の販促用具が得られる。本発明に係る透明な線材は、従来、白濁により見た目にも悪いアイキャッチャーやミニのぼりなどの販促用具における商品説明が表記されるカード表示部を支持する樹脂支柱を透明にできるので、該支柱の見た目を、スッキリとした清潔感のあるものに変えることができる。したがって、アイキャッチャーやミニのぼりなどの販促用具を新商品や食料品の販促用に用いた場合でも、これらの商品イメージを低下させる恐れがなく、また、支柱の剛性も高になり十分に販促用具の機能を発揮することができる。特に、新鮮、清潔のイメージを重要視する例えば生鮮食料品に対しては、商品説明が表記されるカード表示部を支持する樹脂支柱がスッキリとした清潔感のある透明支柱になるので、商品のイメージ低下を心配せずに安心して使用できる。また、金属針金等の支柱を用いたアイキャッチャーやミニのぼりなどの販促用具は、見た目にはいいが、安全性特に廃棄時に問題があった。本発明に係る樹脂の透明な線材の製造工程を、以下、添付図面に基づいて説明する。本発明に係る樹脂の透明な線材は、棒状品形成工程図1A参照で、先ず、テレフタル酸及び/又はその誘導体と、グリコール変性物との脱水縮合により得られた樹脂を、押出機1図2参照を用いて棒状品太い2を丸巻取り3に巻き取る。次いで、得られた棒状品太い2を図3に示す加熱延伸加工程図1B参照において、延伸加工機炉5図3参照で90°C以上、好ましくは120°C以上の温度で加熱しながら3~10倍に引っ張り伸ばして、丸巻取り3に巻き取り、剛性のある直径が0.5~5mmの棒状品細い2aを得る。次いで、上記直径0.5~5mmに延伸加工が行われた棒状品細い2aを、間隔のある2本のポール7、7図4参照に巻きつける図1C参照。次いで、上記ポール装置6に巻き付けた棒状品細い2aを、ポール装置6と共に加熱乾燥する図1D参照。なお、棒状品細い2aを加熱乾燥する乾燥機図示せずは、公知の乾燥機を用いればよい。次いで、上記ポール装置6に巻き付けられている棒状品細い2aの直線部を、所定の長さに切断図1E参照すると、本発明の透明な線材まっすぐ直線に伸びている線材が得られる図1F参照。図5に、上記製造方法で得た透明な線材を支柱に用いたアイキャッチャーを示しており、図中の符合2bは、本発明の樹脂の透明な線材からなる支柱、符合8は、商品陳列棚の棚壁などに挟着するクリップ、符合9は、商品の説明などが表記されるカードである。図6に、上記製造方法で得た透明な線材を支柱に用いたミニのぼりを示しており、図中の符合2bは、透明な線材からなる支柱、符合10は、商品陳列棚の棚壁や棚面などに吸着する吸盤又はプラスチックの台、符合11は、商品の説明などが表記されるのぼりである。実施例1本発明の線材の製造テレフタル酸ジメチルと、エチレングリコールと、1,4-シクロヘキサンジメタノールの混合物を、重縮合反応させ、本発明で使用する非晶性樹脂を得た。得られた非晶性樹脂を図2の押出機1から公知の押出成形法によって得られた棒状品太い2を丸巻取り3に巻き取る。次いで、巻き取った棒状品太い2を図3に示す延伸加工機炉5で、150°Cの温度で加熱しながら、5倍に引っ張り伸ばして、直径2mmの線材を得、丸巻取り3に巻き取る。次に、巻き取った直径2mmの棒状品細い2aを、間隔が1mの2本のポール7、7に巻き付け、80°Cで1時間乾燥させる。その後、ポールに接している部分を切り取って、直径2mm、長さ1mの本発明の線材を得た。得られた線材は、透明で、優れた剛性を有していた。比較例比較線材の製造実施例1と同様にして、非晶性樹脂を得た。得られた非晶性樹脂を図2の押出機1から公知の押出成形法によって、直径2mmの棒状品細い2aを得、丸巻取り3に巻き取る。次に、巻き取った直径2mmの棒状品細い2aを、間隔が1mの2本のポール7、7に、巻き取った直径2mmの棒状品細い2aを巻き付け、80°Cで1時間乾燥させる。その後、ポールに接している部分を切り取って、直径2mm、長さ1mの比較線材を得た。得られた比較線材は、透明であった。剛性試験実施例1で得られた直径2mm、長さ1mの本発明の線材と、比較例で得られた直径2mm、長さ1mの比較線材の先端部30mmを壁にビニールテープで、床と垂直方向に端部固定して、自然に垂れ下がった状態の様子剛性を比較した。図7は、壁に端部固定した線材の剛性を写した写真補足資料として提出の模写である。図8は、図7の模写に端部固定したA地点からの距離長さを記入したものである。図8において、本発明の線材ABは、先端Bが地点Aより760mm高い地点でも上を向いている優れた剛性を有している。一方、延伸加工処理を行っていない比較線材ACDは、A地点からわずか100mmの高さ地点Cにピークがあり、その先は先端Dまで垂れ下がっていて、剛性のないことが確認された。このように、本発明の線材ABは、優れた剛性を有しているため、アイキャッチャー等の販促用具として、有用である。透明性について本発明の線材、比較線材とも透明であった。このことは、補足資料として提出する写真で、A地点、C地点及びD地点の線材の色が、格子と同じ茶色を示していることから、透明であることがわかる。なお、B地点の線材が茶色でないのは、蛍光灯の照明の影響で線材が光っているためである。実施例2アイキャッチャーの製造実施例1で得られた直径2mmの本発明の線材に、公知の方法でクリップ8とカード9を取り付け、本発明のアイキャッチャーを得た。得られたアイキャッチャーは、支柱2bが透明であるため、特に食料品や新商品等の販促用として、新鮮なイメージがある。実施例3ミニのぼりの製造実施例1で得られた直径2mmの本発明の線材に、公知の方法で吸盤10とのぼり11を取り付け、本発明のミニのぼりを得た。得られたミニのぼりは、支柱2bが透明であるため、新商品等の販促用として、新鮮なイメージがある。"